(57)【特許請求の範囲】
【請求項１】
リブ組織を全体の３０％以上含む編地をリブ組織の部分同士で二枚重ねにして、前身頃又は後身頃又は両身頃全体に用いられており、編地のリブ組織における糸長指数が４０〜７０であり、二枚重ね部の通気度が２００ｃｍ３／ｃｍ２・ｓ以上であることを特徴とするニットシャツ。
【請求項２】
二枚重ねの編地のうち少なくとも一枚の編地が、無機微粒子を１．０〜３．５重量％含有する繊維を用いた紡績糸で編成され、二枚重ねした編地のＵＶカット率が９０％以上であることを特徴とする請求項１に記載のニットシャツ。
【請求項３】
二枚重ねの編地のうち少なくとも一枚の編地が、セルロース系繊維を２０〜５０重量％混合した紡績糸を５０重量％以上交編されたものであることを特徴とする請求項１に記載のニットシャツ。
【請求項４】
二枚重ねの編地のうち少なくとも一枚の編地が、無機微粒子を１．０〜３．５重量％含有するポリエステル長繊維糸を１５〜１００重量％用いていることを特徴とする請求項１に記載のニットシャツ。
【請求項５】
二枚重ねの編地のうち少なくとも一枚の編地が結束紡績糸を用いていることを特徴とする請求項１〜４のいずれかに記載のニットシャツ。
【請求項６】
二枚重ねの編地が、編地一枚の目付が７０〜１２０ｇ／ｍ２のフライス及び／又は片袋組織を二枚重ねたものであることを特徴とする請求項１〜５のいずれかに記載のニットシャツ。
【発明の詳細な説明】
【技術分野】
【０００１】
本発明は、通気性が高いのに透け感が小さく、ＵＶ遮蔽性が高い涼感に優れたニットシャツに関する。
【背景技術】
【０００２】
Ｔシャツやポロシャツ等は、上着を着用せずそのまま、あるいは重ね着などにも用いられ、夏場に欠かせないファッションアイテムである。しかし、これらの衣料品は、肌の上に直接着用することが多いが、肌の上に直接着ると、外から透けて肌が見えたり、肌がＵＶ光線に曝されて日焼けを起こしたり、肌の老化等の悪い影響を与えやすい問題がある。
【０００３】
特許文献１では、前身頃の胸領域部分を含む一部が、二枚の生地を重ね合わせて構成されているＴシャツが提案されている。しかし、このＴシャツは、胸部が透けて見えないようになるが、胸部以外の肩部等は従来と変わらず日焼けしやすく、また胸部とその他の身頃部分の日焼け差の境界がくっきり跡になって残る問題があった。さらに述べると、特許文献１では、生地の枚数を重ねること以外に生地の具体的な構成を何ら提案していない。
【０００４】
また、特許文献２では、表面と裏面からなる二層の編地であって、肌着用二層編地を二枚重ねて一体化縫製してなる肌着が提案されている。この肌着は、二層編地を更に二枚重ねることで保温性を高めることに特徴があるが、編地を重ねることで通気度が低下するために夏場の涼感を得ることはできなかった。
【０００５】
さらに、特許文献３では、下着の透け防止を得るシャツとして、前身頃と後身頃を成す表地の内側に、吸水速乾性のニット素材からなる裏地を重ね合わせて縫着したシャツが提案されている。このシャツは、吸水速乾性のある裏地を用いることで、暑い季節には汗が肌にべたつくことによる不快感や汗冷えを防ぐことができ、寒い季節には裏地の保温性で寒さを和らげることができるが、二枚重ねにより通気性が下がってしまうために夏場は暑くなりやすく涼感が得られない問題があった。
【先行技術文献】
【特許文献】
【０００６】
【特許文献１】実用新案登録第３１９０４０５号公報
【特許文献２】特開２００５−２５６２０９号公報
【特許文献３】実用新案登録第３１８５００６号公報
【発明の概要】
【発明が解決しようとする課題】
【０００７】
本発明は、上述の従来技術の問題に鑑み創案されたものであり、その目的は、通気性が高く涼感に優れながら、透け防止性やＵＶ遮蔽性にも優れたニットシャツを提供することにある。
【課題を解決するための手段】
【０００８】
本発明者らは、上記目的を達成するために鋭意検討した結果、特定の組織を有する度目が粗く通気度が高い編地を二枚重ねにすることで、一枚の生地では到底得られない高い通気度と高いＵＶ遮蔽率、透け防止性を両立できるニットシャツを提供できることを見出し、本発明に到達した。
【０００９】
即ち、本発明は、以下の（１）〜（６）の構成を有するものである。
（１）リブ組織を全体の３０％以上含み、そのリブ組織における糸長指数が４０〜７０である編地を二枚重ねにして、前身頃又は後身頃又は両身頃全体に用いられており、その二枚重ね部の通気度が２００ｃｍ３／ｃｍ２・ｓ以上であることを特徴とするニットシャツ。
（２）二枚重ねの編地のうち少なくとも一枚の編地が、無機微粒子を１．０〜３．５重量％含有する繊維を用いた紡績糸で編成され、二枚重ねした編地のＵＶカット率が９０％以上であることを特徴とする（１）に記載のニットシャツ。
（３）二枚重ねの編地のうち少なくとも一枚の編地が、セルロース系繊維を２０〜５０重量％混合した紡績糸を５０重量％以上交編されたものであることを特徴とする（１）に記載のニットシャツ。
（４）二枚重ねの編地のうち少なくとも一枚の編地が、無機微粒子を１．０〜３．５重量％含有するポリエステル長繊維糸を１５〜１００重量％用いていることを特徴とする（１）に記載のニットシャツ。
（５）二枚重ねの編地のうち少なくとも一枚の編地が結束紡績糸を用いていることを特徴とする（１）〜（４）のいずれかに記載のニットシャツ。
（６）二枚重ねの編地が、編地一枚の目付が７０〜１２０ｇ／ｍ２のフライス及び／又は片袋組織を二枚重ねたものであることを特徴とする（１）〜（５）のいずれかに記載のニットシャツ。
【発明の効果】
【００１０】
本発明によれば、特定の構成の編地を二枚重ねで使用することで通気性が高く涼感に優れながら、透け防止やＵＶ遮蔽性にも優れたニットシャツを提供することができる。本発明のニットシャツは、見た目が通常のニットと変わらず、その上に上着を着ても重くかさばることがなく、しかもニットシャツ一枚だけを着用して外出しても、肌やランジェリーが透けずに、夏の日差しによる日焼けなどを効果的に抑制することができる。
【図面の簡単な説明】
【００１１】
【図１】図１は、本発明のニットシャツに用いる編地の構造のイメージ断面図である。
【図２】図２は、実施例で使用するフライス組織図である。
【図３】図３は、実施例で使用する片袋組織図である。
【図４】図４は、本発明のニットシャツの一態様を示す説明図である。
【発明を実施するための形態】
【００１２】
本発明のニットシャツに用いる編地は、例えば図１の表側（１枚）に示すように編地の厚み方向に編ループが重なることが無く、表面のループと裏面のループが交互に編まれる特徴を持つ。この構造にすると表面から編地を見たときに編ループが全面にくまなく存在して、メッシュのように大きな隙間がない外観を有する。そして、表面のループと裏面のループの間から空気の通り道ができやすく通気性が優れたものになる。本発明のニットシャツは、このような構造を持つ編地を図１のように二枚重ねにして用いる。この編地を二枚重ねにすることで、光の進行が妨げられて透け感やＵＶカット性を大きく向上させるだけでなく、本来なら損なわれる通気性がこの編地を二枚重ねたときには高い通気性が維持されるという驚くべき効果が得られる。
【００１３】
本発明のニットシャツは、前身頃及び／又は後身頃に薄くて粗い度目で通気性が高い編地を二枚重ねにして用いるが、それらの編地は両面編機を使ってリブゲーティングにて編まれることが好ましい。本発明の編地は、生地厚み方向に表裏のループが重ならないリブ組織を３０％以上含む。好ましくは５０〜１００％であり、更に好ましくは７０〜１００％である。リブ組織が上記範囲未満になると、二枚重ねとしたときに通気性が悪くなったり、ＵＶカット効果が十分発揮できない場合がある。このようなリブ構造を含む組織としては、フライス、片袋編、交互片袋編み、ミラノリブ、片畦編み、フライス亀甲柄、針抜きゴム編み（１×１、２×１、２×２、３×３）等が挙げられる。これらの中ではフライス、片袋編みが好ましい。
【００１４】
リブ編みでの編機ゲージは１２ゲージ〜２０ゲージが好ましい。より好ましくは１６ゲージ〜１８ゲージである。ゲージが上記範囲より小さいと、通気性は良くなるが、ＵＶカット効果が十分でなくなるおそれがある。また、上記範囲を超えると、目標とする編成糸長に設定するのが難しく、編地に高い通気性を与えることが難しくなってくる。
【００１５】
リブ編みを編成する際の糸長指数は、４０〜７０である。好ましくは４０〜６０であり、更に好ましくは４２〜５５である。糸長指数が上記範囲未満になると、透け防止効果やＵＶカット効果は良いが、通気性が悪く目標に達しない。また、上記範囲を超えると、編地は薄く、通気性は優れるが、二枚重ねにしても目標とする透け防止効果やＵＶカット効果が得られないし、編地の物性も悪いものとなる。
【００１６】
本発明の編地の素材は、綿、麻、羊毛のような天然繊維、レーヨン、リヨセル、キュプラ、アセテートに代表される再生繊維や半合成繊維、ポリエステル、ナイロン、アクリルのような合成繊維等のいずれの有機繊維も用いることができる。繊維断面としては、丸断面以外にも、三角以上の多角形、Ｙ、Ｘ等の多葉断面、ＩやＷ、アレイ型等の扁平断面、中空等の断面形態が用いられる。繊維の形態としては、長繊維でも短繊維でもその混合物でもかまわない。肌着に多用される吸湿性の高いセルロース系繊維が好ましく、また透け防止性に優れる無機微粒子を多く含んだ繊維を用いることも好適である。このような繊維を両方用いても良いし、無機微粒子を多く含んだセルロース繊維を用いても構わない。
【００１７】
編地の繊維材料に短繊維を用いる場合には紡績糸にして用いる。紡績方法としては、リング紡績や空気紡績等の一般的な紡績方法を用いることができる。本発明では、結束紡績法による空気紡績糸を用いることが好ましい。結束紡績糸の製造方法としては、ムラタボルテックススビナー（ＭＶＳ）等が用いられる。結束紡績糸は、締まった緻密な紡績糸となる特性があるため、毛羽が少なく、抗ピリング性に優れている。
【００１８】
編地の繊維材料に長繊維を用いる場合、該長繊維の編地に占める割合が１５〜１００重量％であることが好ましい。より好ましくは２０〜５０重量％である。長繊維をこの混率で用いることにより、優れたストレッチ性及びストレッチバック性を得ることができる。また、長繊維の優れた寸法安定性も得られやすい。この長繊維の適正な繊度は１０〜８５ｄｔｅｘであり、単糸繊度は０．８〜３．０ｄｔｅｘである。なお、長繊維の形態は生糸でもよいし、仮撚加工やエアー交絡、カバーリング等の糸加工を施しても良い。また、短繊維と長繊維を両方用いて、コアスパンヤーンや精紡交撚等の手法を用いて長短複合紡績糸にしたり、紡績糸に長繊維を被覆したカバーリング糸にしてもよい。
【００１９】
本発明のニットシャツでは、上述のように無機微粒子を含む繊維を少なくとも一部に用いることが好ましい。無機微粒子を繊維に含めることにより、ニットシャツの透け防止性やＵＶ遮蔽性をさらに向上させることができる。無機微粒子を含む繊維の例としては、一般的にフルダルと言われる繊維等を好ましく用いることができる。無機微粒子には、例えば酸化チタン、酸化亜鉛、硫酸バリウム、水酸化アルミニウム、炭酸カルシウム等を用いることができる。このとき、無機微粒子の含有量は１．０〜３．５重量％が好ましく、より好ましくは１．３〜３．０重量％である。無機微粒子の含有量が少ないと二枚重ねにした場合のＵＶカット効果が少ない。無機微粒子の含有量が多いと十分なＵＶカット効果は得られるが、無機微粒子によって編成時に針の磨耗が早くなり、大量生産には編機メンテナンスの頻度が多くなりコストアップとなったり品質も不安定となる。無機微粒子を含む繊維は、ポリエステル繊維が好ましいが、他の繊維としては、例えばアクリル、レーヨン、ナイロンなどの合成繊維等も用いることもできる。また、フルダル繊維を含む糸（フルダル糸）の混率は、二枚重ねの編地のうちの少なくとも一枚の編地に３０〜１００重量％であることが好ましい。より好ましくは５０〜１００重量％である。また、一枚の編地の表側の層、裏側の層の少なくとも一方の層を構成する糸の中のフルダル糸の混率は、３０〜１００重量％であることが好ましい。より好ましくは５０〜１００重量％である。上記範囲より少ないとフルダル効果による透け防止性が劣る。
【００２０】
本発明のニットシャツでは、上述のようにセルロース系繊維を少なくとも一部に用いることが好ましい。セルロース系繊維を含めることにより、セルロース系繊維の持つ吸湿性と柔らかな着用感が得られる。セルロース繊維は、天然繊維である綿、再生繊維であるキュプラ、レーヨン等、溶剤紡糸繊維であるリヨセル等、溶融紡糸ができるセルロースエステル繊維等が挙げられる。また、セルロース繊維は、紡績糸中に最大５０重量％、好ましくは２０〜５０重量％含まれることができる。より好ましくは２５〜５０重量％である。また、セルロース繊維を含む紡績糸は編地中に３０〜１００重量％、好ましくは５０〜１００重量％で交編することができる。セルロース混用編物は、二枚重ねの表側編地、裏側編地の少なくともどちらか一枚の編地に混用すればよいが、好ましくは肌側の編地に用いる方が好ましい。セルロース系繊維を肌により近づけた方が繊維の調湿効果を実感できるためである。
【００２１】
紡績糸に使用する短繊維の単糸繊度は、０．６〜２．２ｄｔｅｘが好ましい。より好ましくは０．８〜１．５ｄｔｅｘである。単糸繊度が上記範囲未満では、濃色が出難くなったり、柔らかくなり過ぎて保形性が低下しやすい。また、上記範囲を越えると、編地が硬くなったりチクチクした風合になりやすい。
【００２２】
紡績糸の繊度は、英式番手で４０〜６０番手であることが好ましく、より好ましくは４５〜５５番手である。番手が上記範囲より太い場合には分厚く、重くなるので夏用のニットシャツとしては使い難くなりやすい。上記範囲より細い場合、二枚重ねにしてもスケ感やＵＶカット性が低下するおそれがある。
【００２３】
本発明の編地に対しては、柔軟剤や帯電防止剤のような一般的な仕上げ加工を付与してもよいし、その他の各種機能加工を単独または併用して施してもよい。機能加工の例として、親水加工など防汚加工、ＵＶカット加工、制電加工、スキンケア加工などあるが、これらに限定されるものではない。
【００２４】
本発明の編地（一枚）の仕上がった状態の厚さは、好ましくは０．５５〜０．８０ｍｍ、より好ましくは０．６〜０．７５ｍｍである。厚みが上記範囲未満の場合、ＵＶカット効果が小さくなり、上記範囲を超える場合、シャツ用としては編地が厚くなり、目付が重くなる傾向がある。
【００２５】
本発明の編地（一枚）の目付は、好ましくは７０〜１２０ｇ／ｍ２であり、より好ましくは８０〜１１０ｇ／ｍ２である。目付が上記範囲未満の場合、ＵＶカット効果が小さくなり、上記範囲を超える場合、シャツ用途で重過ぎるため、ボテツキ感が出てしまう傾向がある。
【００２６】
本発明の編地（一枚）の仕上がった状態の密度は、好ましくはタテ方向が２３個／ｉｎｃｈ〜３５個／ｉｎｃｈ、より好ましくは２６個／ｉｎｃｈ〜３３個／ｉｎｃｈであり、ヨコ方向が好ましくは２０個／ｉｎｃｈ〜３０個／ｉｎｃｈ、より好ましくは２３個／ｉｎｃｈ〜２８個／ｉｎｃｈである。タテ方向及びヨコ方向が上記範囲未満であると通気性は良くなるが、透け防止性が悪くなる傾向がある。また、タテ方向及びヨコ方向が上記範囲を超えると透け防止性は良くなるが、通気性が悪くなる傾向がある。
【００２７】
本発明の編地は、上述のように特定の組織で非常に粗く構成されているので、二枚重ねにすることで、ＵＶカット性や透け防止性が高まるとともに十分な通気性が確保される。具体的には、本発明の編地は、二枚重ねにした場合、ＵＶ遮蔽率が９０％以上、さらには９２％以上で、透け防止性が３〜１０（数値が小さい方が優れる）でありながら、２００ｃｍ３／ｃｍ２・ｓ以上、さらには２５０ｃｍ３／ｃｍ２・ｓ以上の通気性を達成することができる。
【００２８】
本発明のニットシャツの形態については、特に制限されないが、シャツ全体を二枚重ねの編地で構成してもよいし、前身頃のみまたは後ろ身頃のみまたは両身頃を二枚重ねにして構成してもよい。本発明のニットシャツは、例えば図４に示すように、前身頃及び後身頃の両方に本発明の編地を使用し、通常の縫製手段により二枚重ねで縫製して構成することができる。
【００２９】
本発明の編地を二枚重ねて一体化縫製する手段としては、肌着の形状に裁断したパーツを二枚重ねた状態でオーバーロックミシンなどにより縁かがりしてから肌着に縫製する方法と、二層編地で肌着を二枚縫製し、それを縫目が内側になるように二枚重ねて袖口、衿廻り、裾で一体化させる方法の二つの方法があり、いずれにおいても軽量・保温性効果に優劣はない。ただし、肌触りの点においては、縫目が直接肌に触れなくなることから後者の方法が好ましい。
【００３０】
本発明のニットシャツは、薄着で野外で活動するときに使用する用途が好ましく、代表的形態としては、Ｔシャツが挙げられるが、これに限らず長袖シャツ、タンクトップ、スキッパー、ボレロであってもよい。
【実施例】
【００３１】
以下、本発明を実施例および比較例を挙げてさらに具体的に説明するが、本発明はこれに限定されるものではない。実施例および比較例において用いた編地およびそれを用いたニットシャツ（Ｔシャツ）の品質評価は、以下の方法で行なった。
【００３２】
（１）目付
ＪＩＳ−Ｌ１０１８「メリヤス生地試験方法」に準じて測定した。
【００３３】
（２）厚さ
ＪＩＳ−Ｌ１０１８「メリヤス生地試験方法」に準じて測定箇所を変更して５回測定し平均値を求めた。
【００３４】
（３）編地の密度
ＪＩＳ−Ｌ１０９６−８．６．２編物の密度測定法に準拠して測定した。
【００３５】
（４）編成糸長
生機を解いて糸に対し２０ｇ／本の加重を掛け、１００Ｗ当りの糸長を１０回測定して平均を求めた。
【００３６】
（５）糸直径
ポリエステル＝０．０１２４６×√総繊度（デニール）
綿＝１．０５５×√英式番手
【００３７】
（６）糸長指数
生機生地の１００Ｗ当りの糸長を測定して、１ループ当りの糸長として１００で除した値（ｍｍ）を編成糸長として用い、下記式にて糸長指数を求めた。ポリエステル糸の総繊度は、換算式（式１、式２）を用いて英式番手から繊度デニールにして求めた。
＊総繊度（デニール）＝５３１５／英式番手（式１）
＊ポリエステル糸の糸長指数＝編成糸長／√総繊度／０．０１２４６（式２）
（綿糸長指数＝編成糸長×１．０５５×√英式番手・・・式３）
【００３８】
（７）ファイバー繊度
ＪＩＳ−Ｌ１０１５−８．５  Ａ法の繊度測定法に準拠して測定した。
【００３９】
（８）トータル繊度
ＪＩＳ−Ｌ１０９５−９．４の見掛テックス及び番手測定法に準拠して測定し、綿番手（＝英式番手）を求めた。
【００４０】
（９）通気性
ＪＩＳ−Ｌ−１０９６−８．２７．１−Ａ法（フラジール型法）に準拠して測定した。
【００４１】
（１０）ＵＶ遮蔽率
アパレル製品等品質性能対策協議会の方法によるＵＶ測定（％）で測定した。
測定波長２８０−４００ｎｍで測定。
【００４２】
（１１）透け防止性
白台紙の上に編地を１枚載せた状態および黒台紙の上に編地を１枚載せた状態で測色計により測色を実施し、それぞれの色のＬ＊値、ａ値、ｂ値からその色差（ΔＥ１）を算出した。また、同条件で白台紙本体と、黒台紙本体の色差を測定した。（ΔＥ０）このとき、白台紙のＬ＊値＝９６．０３  ａ＊値＝−０．６６  ｂ＊値＝２．０２、黒台紙のＬ＊値＝２０．９１  ａ＊値＝０．０２  ｂ＊値＝−０．５３となり、ΔＥ０は７５．１７であった。また、編地を台紙に載せる場合、ニットループが多い面を上側になるようにした。（タックの多い面を台紙に当てる）
これらΔＥ０とΔＥ１より、以下の式により透け防止性を算出した。
透け防止性（％）＝１００−（（ΔＥ０−ΔＥ１）×１００／ΔＥ０）
ΔＥ０：白色台紙本体と黒色台紙本体の色差
ΔＥ１：白色台紙上および黒色台紙上に編地を１枚載せた状態で測色を行った時の色差
測色条件：測色機ＣＭ−２５００ｄ（ミノルタ製）視野１０°、Ｄ６５光源使用、ＳＣＩ法、測色系Ｌ＊ａ＊ｂ＊系
白台紙、黒台紙：ＣｏｌｏｒＣｈｅｃｋｅｒ（ｘｒｉｔｅ社製）に用いられている、
Ｎｏ．１９ｗｈｉｔｅ（０．０５＊）Ｈｕｅ  Ｖａｌｕｅ／Ｃｒｏｍａ  Ｎ  ９．５／を白台紙として、
Ｎｏ．２５ｂｌａｃｋ（１．５０＊）Ｈｕｅ  Ｖａｌｕｅ／Ｃｒｏｍａ  Ｎ  ２／を黒台紙として用いた。
【００４３】
（１２）Ｔシャツの涼感
環境試験室を３５℃８０％ＲＨに設定して、風速１ｍ／ｓの風が上半身に当たる環境下で、Ｔシャツを着用して１０分間過ごしたときの着用感を評価した。蒸れ感を強く感じたとき×、若干蒸れ感を感じた時は△、蒸れを感じなかった場合を○として３段階評価した。
【００４４】
（１３）Ｔシャツの透け防止性
２０才女性にＴシャツを着用してもらい、姿鏡で自分を見たときにブラジャーが目立ってみえるときは×、少し目立つが外出しても気にならないレベルは△、気にせず着用できる程度なら○として３段階評価した。
【００４５】
実施例１
酸化チタンが１．５重量％練り込まれたクリンプ数１３個／２５ｍｍのクリンプを付与した１．１ｄｔｅｘ−３８ｍｍ、丸断面のポリエステル短繊維をＯＨＡＲＡ製混綿機を用いて混綿した。その後、混綿した繊維を石川製作所製カード機を用いてカードスライバーとし、原織機製練条機に３回通して２００ゲレン／６ｙｄのスライバーを得た。次いで村田機械製結束紡績機（ＭＶＳ）を用いて２１０倍のドラフトを掛け５０番手の紡績糸を得た。該紡績糸を用いて３０”−１８Ｇでフライス組織（図２参照）の丸編み生機を製編した。編成時の編成条件は糸長６３０ｍｍ／１００ウェルであった。そのときの糸長指数は４９であった。次いで出来上がった生機を開反して、指定の幅、フィード条件で１８５℃でテンターでプレセットを実施し、液流染色機で精練・吸水加工を行った後、テンターにて１３０℃で仕上げセットを行い、９７．２ｇ／ｍ２の編地を得た。次いで該編地を二枚重ねとして通気性を測定すると３３０ｃｃ／ｃｍ２・ｓとなり、ＵＶ遮蔽率を測定すると９７％、更に透け防止性は７．８と良好な値を得た。この編地を二枚重ねで延反してから、Ｔシャツの各部位（前身頃、後身頃、袖部）をカットした。その後二枚重ねのまま、各パーツを縫製して、Ｔシャツを作製した。このＴシャツを着用評価した。実施例１の編地の詳細と評価結果、Ｔシャツの着用評価結果を表１に示す。
【００４６】
実施例２
実施例１で用いた紡績糸５０／１をリブ編みとし、エステル加工糸８４―７２ｆを天竺編みとし１本交互に配した片袋編み（図３参照）を編成した。このときのリブ組織の編成糸長は６００ｍｍ／１００Ｗであった。糸長指数は４６．７であった。出来上がった片袋編地を二枚重ねとして通気性を測定すると２８０ｃｃ／ｃｍ２・ｓとなり、ＵＶ遮蔽率を測定すると９８％、更に透け防止性は６．４と良好な値を得た。また、実施例１と同様にＴシャツを作製し、着用評価した。実施例２の編地の詳細と評価結果、Ｔシャツの着用評価結果を表１に示す。
【００４７】
実施例３
紡績糸の番手を４０／１とした以外は実施例１と同条件でフライス編地を編成・加工した。そのときの糸長指数は４３．８となった。出来上がった編地を二枚重ねとして通気性を測定すると３００ｃｃ／ｃｍ２・ｓとなり、ＵＶ遮蔽率は９８％であった。透け防止性は６．８であった。また、実施例１と同様にＴシャツを作製し、着用評価した。実施例３の編地の詳細と評価結果、Ｔシャツの着用評価結果を表１に示す。
【００４８】
実施例４
紡績糸の番手を６０／１とした以外は実施例１と同条件でフライス編地を編成・染色加工をした。そのときの糸長指数は５３．７であった。出来上がった編地を二枚重ねとして通気性を測定すると３８０ｃｃ／ｃｍ２・ｓとなり、ＵＶ遮蔽率は９３％であった。透け防止性は９．６であった。また、実施例１と同様にＴシャツを作製し、着用評価した。実施例４の編地の詳細と評価結果、Ｔシャツの着用評価結果を表１に示す。
【００４９】
実施例５
編成糸長を６８０ｍｍ／１００Ｗとした以外は実施例１と同条件で編成、染色加工をした。そのときの糸長指数は５３であった。出来上がった編地を二枚重ねとして通気性を測定すると３５７ｃｃ／ｃｍ２・ｓとなり、ＵＶ遮蔽率は９５％であった。透け防止性は８．９であった。また、実施例１と同様にＴシャツを作製し、着用評価した。実施例５の編地の詳細と評価結果、Ｔシャツの着用評価結果を表１に示す。
【００５０】
実施例６
編成糸長を５５０ｍｍ／１００Ｗとした以外は実施例１と同条件で編成、染色加工をした。そのときの糸長指数は４３であった。出来上がった編地を二枚重ねとして通気性を測定すると２８５ｃｃ／ｃｍ２・ｓとなり、ＵＶ遮蔽率は９８％であった。透け防止性は５．３であった。また、実施例１と同様にＴシャツを作製し、着用評価した。実施例６の編地の詳細と評価結果、Ｔシャツの着用評価結果を表１に示す。
【００５１】
実施例７
実施例１で用いたポリエステル短繊維のカードスライバーを２回通して２５０ゲレン／６ｙｄに調整したスライバーを得た。その後２５０ゲレン／６ｙｄの綿コーマースライバーと合わせて、原織機製練条機に２回通してスライバー混紡し混率及びゲレンを調整して前記エステル５０重量％、綿５０重量％で２００ゲレン／６ｙｄのスライバーを得た。次いで村田機械製結束紡績機（ＭＶＳ）を用いて該スライバーを２１０倍のドラフトを掛け５０／１の糸を得た。次いで実施例１と同条件にて編成し、ポリエステルを染色した後、綿を反応染料で染色した。前記で得られた編地を裏、実施例１で得た編地を表として合わせて二枚重ねとして通気性を測定すると３４０ｃｃ／ｃｍ２・ｓとなり、ＵＶ遮蔽率は９３％であった。透け防止性は８．４であった。また、実施例１と同様にＴシャツを作製し、着用評価した。実施例７の編地の詳細と評価結果、Ｔシャツの着用評価結果を表１に示す。
【００５２】
実施例８
二枚重ねとする一枚を実施例１で得た編地を表とした。裏編地として酸化チタンを１．５重量％含むポリエステル長繊維のＥｓｆ２２Ｔ−２８ｆを外層に、綿を内層に配した長短二層構造糸の６０／１を用いたフライス編を作成して用いた。前記二層構造糸の編地の編成糸長は５５０ｍｍ／１００Ｗで糸長指数は４６．９であった。この長短二層構造糸の編地を裏に配して二枚重ねにして通気性を測定すると３４０ｃｃ／ｃｍ２・ｓとなり、ＵＶ遮蔽率は９３％であった。透け防止性は８．８であった。また、実施例１と同様にＴシャツを作製し、着用評価した。実施例８の編地の詳細と評価結果、Ｔシャツの着用評価結果を表１に示す。
【００５３】
実施例９
無機微粒子練り込み率を３重量％としたポリエステル短繊維を用いる以外は実施例１と同条件で紡績して、同条件にて編地を編成・染色加工を実施した。前記編地を二枚重ねとして実施例１と同様に測定した結果、通気性が３３２ｃｃ／ｃｍ２・ｓ、ＵＶ遮蔽率が９９％、透け防止性は５．１と良好な値を得た。また、実施例１と同様にＴシャツを作製し、着用評価した。実施例９の編地の詳細と評価結果、Ｔシャツの着用評価結果を表１に示す。
【００５４】
実施例１０
無機微粒子練り込み率を０．５重量％としたポリエステル短繊維を用いる以外は実施例１と同条件で紡績して、同条件にて編地を編成・染色加工を実施した。前記編地を二枚重ねとして実施例１と同様に測定した結果、通気性が３３３ｃｃ／ｃｍ２・ｓ、ＵＶ遮蔽率が９３％、透け防止性は９．５であった。また、実施例１と同様にＴシャツを作製し、着用評価した。実施例１０の編地の詳細と評価結果、Ｔシャツの着用評価結果を表１に示す。
【００５５】
比較例１
実施例１で用いたエステル短繊維５０／１を用いて、袋編み組織を編成した。袋編みとは表裏天竺組織をベースにタックで継ぐ編成方法である。編機は３０“−２２Ｇのダブルニットを使用して編成糸長を５００ｍｍ／１００Ｗとして編成した。このときの糸長指数は３８．９であった。出来上がった生機を実施例１と同様の方法で染色加工し編地を得た。この編地を二枚重ねとして通気性を測定すると３８０ｃｃ／ｃｍ２・ｓと良好な結果であったが、ＵＶ遮蔽率が８１％と十分ではなかった。また、透け防止性も１７．３と透けの大きい編地となった。また、実施例１と同様にＴシャツを作製し、着用評価した。比較例１の編地の詳細と評価結果、Ｔシャツの着用評価結果を表１に示す。
【００５６】
比較例２
糸長指数を８０とした以外は実施例１と同条件でフライス編地を編成・染色加工をした。この編地を二枚重ねとして通気性を測定すると４００ｃｃ／ｃｍ２・ｓと良好な結果であったが、ＵＶ遮蔽率は８３％、透け防止性は２０．９といずれも満足のいくものではなかった。また、実施例１と同様にＴシャツを作製し、着用評価した。比較例２の編地の詳細と評価結果、Ｔシャツの着用評価結果を表１に示す。
【００５７】
比較例３
実施例１で用いたエステル短繊維５０／１を用いて一般的な編成条件のフライスを編成し、同様の方法にて染色加工を行った。そのときの編成糸長は４６０ｍｍ／１００Ｗで、糸長指数は３５．８であった。出来上がった編地を二枚重ねとして性能評価を実施した結果、ＵＶ遮蔽率は９６％、透け防止性は５．１と良好であったが、通気性は１０２ｃｃ／ｃｍ２・ｓと満足のいくものではなかった。また、実施例１と同様にＴシャツを作製し、着用評価した。比較例３の編地の詳細と評価結果、Ｔシャツの着用評価結果を表１に示す。
【００５８】
比較例４
比較例３で作製したフライス編地を用いて１枚で性能評価を行った結果、通気性は１８０ｃｃ／ｃｍ２・ｓで、ＵＶ遮蔽率は８３％で、透け防止性は１８．６でいずれも満足のいくものではなかった。また、実施例１と同様にＴシャツを作製し、着用評価した。比較例４の編地の詳細と評価結果、Ｔシャツの着用評価結果を表１に示す。
【００５９】
比較例５
実施例１で用いたポリエステル短繊維の５０／１フライスを用いて１枚で性能評価を行った結果、通気性は４００ｃｃ／ｃｍ２・ｓと良好であったが、ＵＶ遮蔽率は７２％と低い値となった。また透け防止性についても１９．３と悪い結果であった。また、実施例１と同様にＴシャツを作製し、着用評価した。比較例５の編地の詳細と評価結果、Ｔシャツの着用評価結果を表１に示す。
【００６０】
【表１】
0006329509.tif 000002
【産業上の利用可能性】
【００６１】
本発明のニットシャツは、薄くて軽くて通気性が高く涼感に優れながら、透け防止やＵＶ遮蔽性に優れているので、戸外での作業やスポーツあるいはスポーツ観戦をするときに着用する各種衣服としての利用価値が大きいものである。
【図１】
0006329509.tif 000003
【図２】
0006329509.tif 000004
【図３】
0006329509.tif 000005
【図４】
0006329509.tif 000006